(57)【要約】【課題】スピン性能に優れたゴルフボールの提供。【解決手段】ゴルフボール１は、コア２とカバー３とを備えている。カバー３は、ポリマー組成物から形成されている。このポリマー組成物の−２０℃における損失係数Ｔ（−２０）と−２０℃における複素弾性率Ｅ（−２０）Ｋｇｆ／ｃｍ２とは、下記数式（Ｉ）を満たす。Ｔ（−２０）≧４．２　＊　１０−５　＊　Ｅ（−２０）−０．２４　　　　（Ｉ）損失係数Ｔ（−２０）は０．０５以上０．５０以下、特には０．０５以上０．４０以下である。複素弾性率Ｅ（−２０）は５００以上、特には１０００以上である。カバーの厚みは０．３ｍｍ以上１．４ｍｍ以下、特には０．３ｍｍ以上１．０ｍｍ以下である。【選択図】　図１
2004065409.tif 000002
【特許請求の範囲】
【請求項１】
コアとカバーとを備えており、
このカバーがポリマー組成物から形成されており、
動歪みが５％であり周波数が１０Ｈｚであり昇温速度が４℃／ｍｉｎであり変形モードが引張である条件で粘弾性スペクトロメーターによって測定された−２０℃における上記ポリマー組成物の損失係数Ｔ（−２０）と、同条件で測定された−２０℃における上記ポリマー組成物の複素弾性率Ｅ（−２０）Ｋｇｆ／ｃｍ２とが、下記数式（Ｉ）を満たすゴルフボール。
Ｔ（−２０）≧４．２　＊　１０−５　＊　Ｅ（−２０）−０．２４　　　　（Ｉ）
【請求項２】
上記損失係数Ｔ（−２０）と複素弾性率Ｅ（−２０）とが下記数式（ＩＩ）を満たす請求項１に記載のゴルフボール。
Ｔ（−２０）≧４．２　＊　１０−５　＊　Ｅ（−２０）−０．１１６　　　（ＩＩ）
【請求項３】
上記損失係数Ｔ（−２０）が０．０５以上０．５０以下であり、複素弾性率Ｅ（−２０）が５００以上である請求項１又は請求項２に記載のゴルフボール。
【請求項４】
上記損失係数Ｔ（−２０）が０．０５以上０．４０以下であり、複素弾性率Ｅ（−２０）が１０００以上である請求項３に記載のゴルフボール。
【請求項５】
上記カバーの厚みが０．３ｍｍ以上１．４ｍｍ以下である請求項１から請求項４のいずれか１項に記載のゴルフボール。
【請求項６】
上記カバーの厚みが０．３ｍｍ以上１．０ｍｍ以下である請求項５に記載のゴルフボール。
【発明の詳細な説明】
【０００１】
【発明の属する技術分野】
本発明は、ゴルフボールに関する。詳細には、本発明は、ゴルフボールのカバーの改良に関するものである。
【０００２】
【従来の技術】
ゴルフクラブで打撃されたゴルフボールは、バックスピンを伴いつつ飛行する。このバックスピンは、ロフト角度を備えたヘッドにゴルフボールが衝突する際に生じるせん断力に起因する。バックスピンによってゴルフボールに揚力が働き、弾道高さが適正化される。スピン速度は、弾道高さ及び飛距離に大きく影響を及ぼす。
【０００３】
グリーンに落下したゴルフボールはグリーン上を転がり、やがて静止する。落下から静止までは、ラン又はロールと称される。ランが大きいと、ゴルフボールがグリーンから転がり落ちたり、静止地点とカップとの距離が長くなってその後のパットが難しくなってしまう。グリーンを狙うショット（多くの場合はアイアンゴルフクラブでのショット）の場合は、ランが少ないゴルフボールが好まれる。落下時のバックスピンの回転速度が速いほど、ゴルフボールがグリーンで止まりやすい。バックスピンの回転方向は、ゴルフボールが転がる際の回転方向とは逆だからである。
【０００４】
打撃されたゴルフボールがサイドスピンを伴って飛行することもある。右方向のサイドスピンによりフェードボールが生じ、左方向のサイドスピンによってドローボールが生じる。ゴルファーが意図的にフェード又はドローを打つことがある。サイドスピンが生じやすいゴルフボールにより、ゴルファーは、容易にフェード又はドローを打つことができる。
【０００５】
このように、スピン性能はゴルフボールにとって極めて重要である。通常のゴルフボールは、コアとカバーとを備えている。カバーは塗装層を除いて最も外側に位置するので、スピンの発生メカニズムに大きく関与する。スピン性能向上を意図したカバー材料の改良が、種々提案されている（例えば特開平１０−３０５１１５号公報参照）。
【０００６】
【発明が解決しようとする課題】
スピン性能は重要な要求特性なので、ゴルファーはさらなるスピン性能の向上を求めている。近年、カバーの厚みが小さなゴルフボールが開発されつつある。このゴルフボールではカバーのスピン性能への寄与率が小さくなる傾向があるので、このような薄いカバーにおいて材質の改良が急務である。
【０００７】
本発明はこのような実情に鑑みてなされたものであり、スピン性能に優れたゴルフボールの提供をその目的とするものである。
【０００８】
【課題を解決するための手段】
本発明に係るゴルフボールは、コアとカバーとを備えている。このカバーは、ポリマー組成物から形成されている。このポリマー組成物の−２０℃における損失係数Ｔ（−２０）と−２０℃における複素弾性率Ｅ（−２０）とは、下記数式（Ｉ）を満たす。損失係数及び複素弾性率は、動歪みが５％であり周波数が１０Ｈｚであり昇温速度が４℃／ｍｉｎであり変形モードが引張である条件で、粘弾性スペクトロメーターによって測定される。このゴルフボールは、スピン性能に優れる。
Ｔ（−２０）≧４．２　＊　１０−５　＊　Ｅ（−２０）−０．２４　　　　（Ｉ）
【０００９】
好ましくは、損失係数Ｔ（−２０）と複素弾性率Ｅ（−２０）とは、下記数式（ＩＩ）を満たす。
Ｔ（−２０）≧４．２　＊　１０−５　＊　Ｅ（−２０）−０．１１６　　　　（ＩＩ）
【００１０】
好ましくは、損失係数Ｔ（−２０）は０．０５以上０．５０以下であり、複素弾性率Ｅ（−２０）は５００以上である。より好ましくは、損失係数Ｔ（−２０）は０．０５以上０．４０以下であり、複素弾性率Ｅ（−２０）は１０００以上である。
【００１１】
上記数式を満たすポリマー組成物は、厚みが０．３ｍｍ以上１．４ｍｍ以下であるカバーに好適であり、厚みが０．３ｍｍ以上１．０ｍｍ以下であるカバーに特に好適である。
【発明の実施の形態】
以下、適宜図面が参照されつつ、好ましい実施形態に基づいて本発明が詳細に説明される。
【００１２】
図１は、本発明の一実施形態にかかるゴルフボール１が示された模式的断面図である。このゴルフボール１は、球状のコア２と、カバー３とを備えている。コア２は、球状のセンター４と、中間層５とからなる。カバー３の表面には、多数のディンプル６が形成されている。このゴルフボール１は、カバー３の外側にペイント層及びマーク層を備えているが、これらの層の図示は省略されている。このゴルフボール１の直径は、通常は４０ｍｍから４５ｍｍ、特には４２ｍｍから４４ｍｍである。米国ゴルフ協会（ＵＳＧＡ）の規格が満たされる範囲で空気抵抗が低減されるという観点から、直径は４２．６７ｍｍ以上４２．８０ｍｍ以下が好ましい。このゴルフボール１の質量は、通常は４０ｇ以上５０ｇ以下、特には４４ｇ以上４７ｇ以下である。米国ゴルフ協会の規格が満たされる範囲で慣性が高められるという観点から、質量は４５．００ｇ以上４５．９３ｇ以下が好ましい。
【００１３】
本明細書においてカバー３とは、ペイント層及びマーク層を除く最外層を意味する。外側カバー及び内側カバーの２層のカバーを備えている、と称されるゴルフボールも存在するが、この場合は外側カバーが本明細書におけるカバー３に相当する。
【００１４】
カバー３は、ポリマー組成物から形成されている。このポリマー組成物の−２０℃における損失係数Ｔ（−２０）と−２０℃における複素弾性率Ｅ（−２０）Ｋｇｆ／ｃｍ２とは、上記数式（Ｉ）を満たす。図２において符号Ｌ１で示される直線の方程式は、下記数式で示される。
Ｔ（−２０）＝４．２　＊　１０−５　＊　Ｅ（−２０）−０．２４
上記数式（Ｉ）を満たすポリマー組成物は、図２のグラフにおいて、直線Ｌ１の直上か又は直線Ｌ１よりも上方の領域に位置する。このポリマー組成物から成形されたカバー３を備えたゴルフボール１は、スピン性能に優れる。
【００１５】
損失係数Ｔ（−２０）は、粘弾性スペクトロメーター（島津製作所社の商品名「ＶＡ−２００改良型」）によって測定される。測定条件は、下記に示される通りである。
初期歪み：１０％
振幅：０．２５％
周波数：１０Ｈｚ
開始温度：−１００℃
終了温度：１００℃
昇温速度：４℃／ｍｉｎ
変形モード：引張
【００１６】
粘弾性スペクトロメーターによる測定に供される試験片は板状であり、その長さは４５ｍｍであり、幅は４ｍｍであり、厚みは２ｍｍである。この試験片の両端部がチャックされて、測定がなされる。試験片の変位部分の長さは、３０ｍｍである。この試験片は、厚みが２ｍｍのスラブから切り出される。このスラブは、カバー３と同一のポリマー組成物から成形される。
【００１７】
好ましくは、このポリマー組成物の−２０℃における損失係数Ｔ（−２０）と−２０℃における複素弾性率Ｅ（−２０）Ｋｇｆ／ｃｍ２とは、上記数式（ＩＩ）を満たす。図２において符号Ｌ２で示される直線の方程式は、下記数式で示される。
Ｔ（−２０）＝４．２　＊　１０−５　＊　Ｅ（−２０）−０．１１６
上記数式（ＩＩ）を満たすポリマー組成物は、図２のグラフにおいて、直線Ｌ２の直上か又は直線Ｌ２よりも上方の領域に位置する。
【００１８】
図２において符号Ｌ３で示される直線の方程式は、下記数式で示される。
Ｔ（−２０）＝０．０５
図２において符号Ｌ４で示される直線の方程式は、下記数式で示される。
Ｔ（−２０）＝０．５０
図２において符号Ｌ５で示される直線の方程式は、下記数式で示される。
Ｔ（−２０）＝０．１０
図２において符号Ｌ６で示される直線の方程式は、下記数式で示される。
Ｔ（−２０）＝０．４０
【００１９】
ポリマー組成物の損失係数Ｔ（−２０）は、０．０５以上０．５０以下が好ましい。換言すれば、ポリマー組成物が直線Ｌ３と直線Ｌ４とに囲まれた領域に位置するのが好ましい。損失係数Ｔ（−２０）が０．０５以上とされることにより、スピン性能がさらに向上する。この観点から、損失係数Ｔ（−２０）は０．１０以上が特に好ましい。換言すれば、ポリマー組成物が直線Ｌ５の直上か又は直線Ｌ５よりも上方の領域に位置するのが特に好ましい。損失係数Ｔ（−２０）が０．５０以下とされることにより、ゴルフボール１の反発係数が向上する。この観点から、損失係数Ｔ（−２０）は０．４０以下が特に好ましい。換言すれば、ポリマー組成物が直線Ｌ６の直上か又は直線Ｌ６よりも下方上方の領域に位置するのが特に好ましい。
【００２０】
図２において符号Ｌ７で示される直線の方程式は、下記数式で示される。
Ｅ（−２０）＝５００
図２において符号Ｌ８で示される直線の方程式は、下記数式で示される。
Ｅ（−２０）＝１０００
【００２１】
ポリマー組成物の複素弾性率Ｅ（−２０）は、５００以上が好ましい。換言すれば、ポリマー組成物が直線Ｌ７の直上か又は直線Ｌ７よりも右側の領域に位置するのが好ましい。これにより、ゴルフボール１の反発係数が向上する。この観点から、複素弾性率Ｅ（−２０）は１０００以上が特に好ましい。換言すれば、ポリマー組成物が直線Ｌ８の直上か又は直線Ｌ８よりも右側の領域に位置するのが特に好ましい。
【００２２】
カバー３の厚みは０．３ｍｍ以上２．０ｍｍ以下が好ましい。厚みが上記範囲未満であると、カバー３の耐久性が不十分となることがあり、また、カバー３の成形が困難となることがある。この観点から、厚みは０．５ｍｍ以上がより好ましく、０．８ｍｍ以上が特に好ましい。厚みが上記範囲を超えると、ゴルフボール１の反発性能が不十分となることがある。薄いカバー３は、ゴルフボール１のスピン性能向上に対する寄与が少ない。上記ポリマー組成物が用いられることで、薄くてもスピン性能向上に大きく寄与するカバー３が得られる。このポリマー組成物は、厚みが１．４ｍｍ以下のカバー３、特には１．０ｍｍ以下のカバー３に好適である。カバー３の厚みは、ディンプル６が存在していない箇所において測定される。
【００２３】
カバー３の基材ポリマーには、通常は熱可塑性樹脂（熱可塑性エラストマーを含む）、熱硬化性樹脂又はゴムが用いられる。熱可塑性樹脂の具体例としては、ポリアミド系樹脂、ポリウレタン系樹脂、ポリエステル系樹脂、ポリオレフィン系樹脂、ポリスチレン系樹脂及びアイオノマー樹脂が挙げられる。熱硬化性樹脂の具体例としては、エポキシ樹脂、ポリウレタン、ポリイミド、ポリウレア、ユリア樹脂及びフェノール樹脂が挙げられる。２以上のポリマーが併用されてもよい。上記ポリマーの変性物が用いられてもよく、２以上のモノマーの共重合体が用いられてもよい。
【００２４】
カバー３のポリマー組成物には、必要に応じ、二酸化チタン等の着色剤、硫酸バリウム等の充填剤、分散剤、老化防止剤、紫外線吸収剤、光安定剤、蛍光剤、蛍光増白剤等が適量配合されてもよい。比重調整の目的で、カバー３にタングステン、モリブデン等の高比重金属の粉末が配合されてもよい。
【００２５】
カバー３の硬度（ショアＤ）は、３５以上６０以下が好ましい。硬度が上記範囲未満であると、ゴルフボール１の反発性能が不十分となることがある。この観点から、硬度は３８以上がより好ましい。硬度が上記範囲を超えると、ゴルフボール１の打球感が硬くなることがある。この観点から、硬度は５５以下がより好ましい。硬度は、ＡＳＴＭ−Ｄ２２４０の規定に準拠して測定される。測定には、カバー３と同一のポリマー組成物からなる厚みが２ｍｍのスラブが用いられる。測定に先立ち、スラブは２３℃の環境下に２週間保持される。３枚のスラブが重ね合わされて、硬度が測定される。
【００２６】
カバー３は、既知の方法によって成形されうる。一般的には、射出成形法が採用される。ハーフシェルが用いられた圧縮成形法が採用されてもよい。
【００２７】
センター４は通常、ゴム組成物が架橋されることで得られる。ゴム組成物の基材ゴムには、ポリブタジエン、ポリイソプレン、スチレン−ブタジエン共重合体、エチレン−プロピレン−ジエン共重合体、天然ゴム等が好適である。これらのゴムの２種以上が併用されてもよい。反発性能の観点からは、ポリブタジエンが好ましい。ポリブタジエンと他のゴムとが併用される場合でも、ポリブタジエンが主成分とされるのが好ましい。具体的には、全基材ゴムに占めるポリブタジエンの比率が５０質量％以上、特には８０質量％以上とされるのが好ましい。ポリブタジエンのなかでも、シス−１，４結合の比率が４０％以上、特には８０％以上であるハイシスポリブタジエンが好ましい。
【００２８】
センター４の架橋形態は特には制限されない。架橋剤としては、共架橋剤、有機過酸化物、硫黄等が用いられうる。ゴルフボール１の反発性能が高まるとの理由から、共架橋剤が用いられるのが好ましい。反発性能の観点から好ましい共架橋剤は、炭素数が２から８であるα，β−不飽和カルボン酸の、１価又は２価の金属塩が好ましい。好ましい共架橋剤の具体例としては、アクリル酸亜鉛、アクリル酸マグネシウム、メタクリル酸亜鉛及びメタクリル酸マグネシウムが挙げられる。高い反発性能が得られるという理由から、アクリル酸亜鉛が特に好ましい。
【００２９】
共架橋剤として、炭素数が２から８であるα，β−不飽和カルボン酸と酸化金属とが配合されてもよい。両者はゴム組成物中で反応し、塩が得られる。好ましいα，β−不飽和カルボン酸としてはアクリル酸及びメタクリル酸が挙げられ、特にアクリル酸が好ましい。好ましい酸化金属としては酸化亜鉛及び酸化マグネシウムが挙げられ、特に酸化亜鉛が好ましい。
【００３０】
共架橋剤の配合量は、基材ゴム１００部（ハ゜ーツ　ハ゛イ　ウェイト）に対して１０部以上５０部以下が好ましい。配合量が上記範囲未満であると、ゴルフボール１の反発性能が不十分となることがある。この観点から、配合量は１２部以上がより好ましく、１５部以上が特に好ましい。配合量が上記範囲を超えると、ゴルフボール１の打球感が硬くなることがある。この観点から、配合量は４５部以下が特に好ましい。
【００３１】
センター４に用いられるゴム組成物には、有機過酸化物が配合されるのが好ましい。有機過酸化物は、前述のα，β−不飽和カルボン酸金属塩とともに架橋剤として機能し、また、硬化剤として機能する。有機過酸化物の配合により、ゴルフボール１の反発性能が高められうる。好適な有機過酸化物としては、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが挙げられる。特に汎用性の高い有機過酸化物は、ジクミルパーオキサイドである。
【００３２】
有機過酸化物の配合量は、基材ゴム１００部に対して０．１部以上３．０部以下が好ましい。配合量が上記範囲未満であると、ゴルフボール１の反発性能が不十分となることがある。この観点から、配合量は０．２部以上がより好ましく、０．５部以上が特に好ましい。配合量が上記範囲を超えると、ゴルフボール１の打球感が硬くなることがある。この観点から、配合量は２．５部以下が特に好ましい。
【００３３】
センター４には、比重調整等の目的で充填剤が配合されてもよい。好適な充填剤としては、酸化亜鉛、硫酸バリウム、炭酸カルシウム等の無機塩；タングステン、モリブデン等の高比重金属からなる粉末等が挙げられる。充填剤の配合量は、センター４の意図した比重が達成されるように適宜決定される。単なる比重調整のみならず架橋助剤としても機能するという理由から、好ましい充填剤は酸化亜鉛である。センター４には、硫黄、老化防止剤、着色剤、可塑剤、分散剤等の各種添加剤が、必要に応じて適量配合されてもよい。センター４には、さらに架橋ゴムの粉末や合成樹脂粉末が配合されてもよい。一般的なセンター４の架橋温度は１４０℃以上１８０℃以下であり、架橋時間は１０分以上６０分以下である。
【００３４】
センター４の直径は２５ｍｍ以上４１ｍｍ以下、特には２７ｍｍ以上４０ｍｍ以下とされる。
【００３５】
中間層５は、架橋ゴムから構成されてもよく、樹脂組成物から構成されてもよい。架橋ゴムから構成される場合の基材ゴムは上記センター４の基材ゴムと同等である。また、上記センター４の場合と同様の共架橋剤及び有機過酸化物が配合されうる。共架橋剤の配合量は、基材ゴム１００部に対して１０部以上６０部以下が好ましい。配合量が上記範囲未満であると、ゴルフボール１の反発性能が不十分となることがある。この観点から、配合量は１５部以上がより好ましく、２０部以上が特に好ましい。配合量が上記範囲を超えると、ゴルフボール１の打球感が悪くなることがある。この観点から、配合量は５０部以下がより好ましく、３５部以下が特に好ましい。
【００３６】
中間層５のゴム組成物における有機過酸化物の配合量は、基材ゴム１００部に対して０．１部以上８．０部以下が好ましい。配合量が上記範囲未満であると、ゴルフボール１の反発性能が不十分となることがある。この観点から、配合量は０．２部以上がより好ましく、０．５部以上が特に好ましい。配合量が上記範囲を超えると、ゴルフボール１の打球感が硬くなることがある。この観点から、配合量は７．０部以下がより好ましく、４．０部以下が特に好ましい。中間層５のゴム組成物にも、上記センター４と同様の充填剤や各種添加剤が配合されうる。
【００３７】
中間層５が樹脂組成物からなる場合、基材として、アイオノマー樹脂、ポリエステル、ポリウレタン、ポリオレフィン及び各種熱可塑性エラストマーが用いられうる。これらの混合物が用いられてもよい。
【００３８】
アイオノマー樹脂の中でも、α−オレフィンと炭素数が３以上８以下のα，β−不飽和カルボン酸との共重合体におけるカルボン酸の一部が金属イオンで中和されたものが好適である。α−オレフィンとしては、エチレン及びプロピレンが好ましい。α，β−不飽和カルボン酸としては、アクリル酸及びメタクリル酸が好ましい。中和のための金属イオンとしては、ナトリウムイオン、カリウムイオン、リチウムイオン等のアルカリ金属イオン；亜鉛イオン、カルシウムイオン、マグネシウムイオン等の２価金属イオン；及びアルミニウムイオン、ネオジムイオン等の３価金属イオンが挙げられる。中和が、２種以上の金属イオンでなされてもよい。ゴルフボール１の反発性能及び耐久性の観点から特に好適な金属イオンは、ナトリウムイオン、亜鉛イオン、リチウムイオン及びマグネシウムイオンである。
【００３９】
好ましい熱可塑性エラストマーとしては、スチレン系熱可塑性エラストマー、ポリウレタン系熱可塑性エラストマー、ポリアミド系熱可塑性エラストマー及びポリエステル系熱可塑性エラストマーが挙げられる。２種以上の熱可塑性エラストマーが併用されてもよい。
【００４０】
スチレン系熱可塑性エラストマー（スチレンブロックを含有する熱可塑性エラストマー）には、スチレン−ブタジエン−スチレンブロック共重合体（ＳＢＳ）、スチレン−イソプレン−スチレンブロック共重合体（ＳＩＳ）、スチレン−イソプレン−ブタジエン−スチレンブロック共重合体（ＳＩＢＳ）、ＳＢＳの水添物、ＳＩＳの水添物及びＳＩＢＳの水添物が含まれる。ＳＢＳの水添物としては、スチレン−エチレン−ブチレン−スチレンブロック共重合体（ＳＥＢＳ）が挙げられる。ＳＩＳの水添物としては、スチレン−エチレン−プロピレン−スチレンブロック共重合体（ＳＥＰＳ）が挙げられる。ＳＩＢＳの水添物としては、スチレン−エチレン−エチレン−プロピレン−スチレンブロック共重合体（ＳＥＥＰＳ）が挙げられる。
【００４１】
中間層５の厚みは、通常は０．５ｍｍ以上５．０ｍｍ以下、特には１．０ｍｍ以上２．５ｍｍ以下である。
【００４２】
コア２の圧縮変形量は、２．５０ｍｍ以上３．５０ｍｍ以下が好ましい。圧縮変形量が上記範囲未満であると、ゴルフボール１の打球感が硬くなることがある。この観点から、圧縮変形量は２．６０ｍｍ以上がより好ましい。圧縮変形量が上記範囲を超えると、ゴルフボール１の打球感が重くなることがある。この観点から、圧縮変形量は３．２０ｍｍ以下がより好ましい。
【００４３】
圧縮変形量の測定では、まず金属製の剛板の上に球体（コア２）が置かれる。次に、球体に向かって金属製の円柱が徐々に降下する。この円柱の底面と剛板との間に球体が挟まれ、徐々に変形する。球体に９８Ｎの初荷重がかかった状態から１２７４Ｎの終荷重がかかった状態までの円柱の移動距離が測定される。この移動距離が、圧縮変形量である。
【００４４】
このゴルフボール１のコア２はセンター４と中間層５とからなるが、コアが単一層構造とされてもよく、３以上の層から構成されてもよい。
【００４５】
ゴルフボール１の圧縮変形量は、２．５ｍｍ以上３．５ｍｍ以下が好ましい。圧縮変形量が上記範囲未満であると、ゴルフボール１の打球感が硬くなることがある。この観点から、圧縮変形量は２．６ｍｍ以上がより好ましい。圧縮変形量が上記範囲を超えると、ゴルフボール１の打球感が重くなることがある。この観点から、圧縮変形量は３．２ｍｍ以下がより好ましく、３．０ｍｍ以下が特に好ましい。
【００４６】
【実施例】
以下、実施例に基づいて本発明の効果が明らかにされるが、この実施例の記載に基づいて本発明が限定的に解釈されるべきではない。
【００４７】
下記表４及び表５に示されるコア仕様とカバー仕様との組み合わせにより、実施例１から１４及び比較例１から５のゴルフボールを製作した。これらのゴルフボールは、既知の塗料からなる塗装層を備えてる。コア仕様の詳細は下記の表１に示されている。カバー仕様の詳細は、下記の表２及び表３に示されている。
【００４８】
【表１】
2004065409.tif 000003
【００４９】
【表２】
2004065409.tif 000004
【００５０】
【表３】
2004065409.tif 000005
【００５１】
［圧縮変形量の測定］
前述の方法により、ゴルフボールの圧縮変形量を測定した。この結果が、下記の表４及び表５に示されている。
【００５２】
［反発係数の測定］
ゴルフボールに、質量が２００ｇであるアルミニウム製の中空円柱を４５ｍ／ｓの速度で衝突させた。そして、衝突前後における中空円柱の速度及び衝突後のゴルフボールの速度を計測し、ゴルフボールの反発係数を算出した。５回測定されて得られたデータの平均値が、指数として下記の表４及び表５に示されている。
【００５３】
［スピン速度の測定］
スイングマシン（ツルテンパー社製）にサンドウエッジを装着し、このサンドウエッジでゴルフボールを打撃した。そして、打撃直後のゴルフボールを連続写真撮影し、スピン速度を測定した。この結果が、下記の表４及び表５に示されている。コア仕様がＩＶである実施例４から１４及び比較例３から５のデータが、図２にプロットされている。
【００５４】
【表４】
2004065409.tif 000006
【００５５】
【表５】
2004065409.tif 000007
【００５６】
表４及び表５並びに図２から明らかなように、損失係数Ｔ（−２０）と複素弾性率Ｅ（−２０）とが所定範囲にあるゴルフボールは、スピン性能に優れている。この評価結果から、本発明の優位性は明らかである。
【００５７】
【発明の効果】
以上説明されたように、本発明のゴルフボールはスピン性能に優れる。このゴルフボールは、ランが少ない。このゴルフボールを用いるゴルファーは、容易にフェード又はドローを打つことができる。
【図面の簡単な説明】
【図１】図１は、本発明の一実施形態にかかるゴルフボールが示された模式的断面図である。
【図２】図２は、損失係数Ｔ（−２０）と複素弾性率Ｅ（−２０）との関係が示されたグラフである。
【符号の説明】
１・・・ゴルフボール
２・・・コア
３・・・カバー
４・・・センター
５・・・中間層
６・・・ディンプル
【図１】
2004065409.tif 000008
【図２】
2004065409.tif 000009